(57)【要約】      （修正有）【課題】優れた耐候性や耐熱性を発揮し、種々の改質剤や充填剤との相溶性に優れるエポキシ樹脂を与える、エポキシ樹脂の原料である、新規なイソシアヌレート化合物を提供する。【解決手段】化学式（I）で示されるトリアジン環と共にエポキシ基およびグリシジル基を有するイソシアヌレート化合物。2013139527.tif 000009【選択図】なし【特許請求の範囲】
【請求項１】
化学式（Ｉ）で示されるイソシアヌレート化合物。
【化１】
2013139527.tif 000008
【発明の詳細な説明】
【技術分野】
【０００１】
本発明は、新規なイソシアヌレート化合物に関するものである。
【背景技術】
【０００２】
イソシアヌレート化合物を熱可塑性樹脂や熱硬化性樹脂の原料として用いた場合には、同化合物の有するリジッドなトリアジン骨格が、樹脂を構成する重合体の分子中に取り込まれることにより、樹脂の機械的強度、寸法安定性、耐熱性、耐薬品性、耐加水分解性、耐候性（耐光性）、難燃性、電気的特性等を改善することができる。そのため、樹脂が使用される用途や、樹脂に求められる特性に応じて、数多くの種類のイソシアヌレート化合物が開発・検討され、また実用にも供されている。
【０００３】
本発明に類似する物質として、特許文献１には、例えば化学式（II）で示されるイソシアヌレート化合物が開示されている。この物質はオキシラン環（エポキシ基）を有するところから、エポキシ樹脂の原料として好適なものである。
【０００４】
【化１】
2013139527.tif 000002
【先行技術文献】
【特許文献】
【０００５】
【特許文献１】特開２０１０−１４２４号公報
【発明の概要】
【発明が解決しようとする課題】
【０００６】
本発明は、エポキシ樹脂の原料としての用途が期待される、新規なイソシアヌレート化合物を提供することを目的とする。
【課題を解決するための手段】
【０００７】
本発明者らは、前記の課題を解決するために鋭意研究を重ねた結果、化学式（I）で示されるイソシアヌレート化合物を合成し得ることを認め、本発明を完成するに至ったものである。
【０００８】
【化２】
2013139527.tif 000003
【発明の効果】
【０００９】
本発明のイソシアヌレート化合物は、トリアジン環と共にエポキシ基およびグリシジル基を有する物質であるので、一般に使用されている種々のエポキシ化合物との併用や代替が可能であり、これを硬化させて得られるエポキシ樹脂は、優れた耐候性や耐熱性を発揮することが期待される。そして、このイソシアヌレート化合物は液体であるので、エポキシ樹脂の添加剤として使用される種々の改質剤や充填剤との相溶性に優れることが期待される。
【発明を実施するための形態】
【００１０】
以下、本発明を詳細に説明する。
本発明は、前記の化学式（I）で示される２つのイソシアヌレート化合物であり、これらの物質名は、
１−モノ［２−（３，４−エポキシシクロヘキシルカルボニルオキシ）エチル］−３，５−ジグリシジルイソシアヌレートと、
１，３−ビス［２−（３，４−エポキシシクロヘキシルカルボニルオキシ）エチル］−５−グリシジルイソシアヌレートである。
【００１１】
本発明のイソシアヌレート化合物は、１，３−ジアリル−５−モノ（２−ヒドロキシエチル）イソシアヌレート、または１−アリル−３，５−ビス（２−ヒドロキシエチル）イソシアヌレートと、３−シクロヘキセン−１−カルボン酸との脱水反応により得られる生成物を、更にエポキシ化することにより合成することができる。
【００１２】
上記脱水反応においては、公知の酸性触媒を使用することができる。該触媒としては、例えばパラトルエンスルホン酸、硫酸等が挙げられる。
【００１３】
この脱水反応は、生成する水を反応系外に留去することにより進行し、水の留去が終了することによって、当該脱水反応が完了する。
【００１４】
この脱水反応においては、必要により反応溶媒を使用することができる。反応溶媒としては、例えばトルエン、ベンゼンやキシレン等の芳香族炭化水素、ヘキサンやヘプタン等の脂肪族炭化水素、メチルエチルケトンやシクロヘキサノン等のケトン類の他、四塩化炭素、ジクロロエタンやトリクロロエタン等のハロゲン化炭化水素が挙げられる。
【００１５】
また、この脱水反応の反応温度は、使用する原料、反応溶媒や反応スケール等に応じて適宜設定すればよいが、好ましくは８０〜１５０℃である。この反応温度が８０℃未満の場合には反応が遅くなり、一方、反応温度が１５０℃を超える場合は、反応系が不安定になって副反応が起こり易くなったり、反応液がゲル化する虞がある。
【００１６】
前記のエポキシ化の手段としては、公知の方法を採用することができる。このような方法としては、例えばオキソン試薬を用いる方法、過酢酸、メタクロロ過安息香酸などの過酸を用いる方法や、タングステン酸ナトリウムを触媒とした過酸化水素を用いる方法を挙げることができる。
【００１７】
本発明のイソシアヌレート化合物は、公知のエポキシ化合物の代わりに、または公知であるか新規であるかを問わず、エポキシ化合物であると分類される物質と共に、硬化剤および必要に応じて硬化促進剤（硬化触媒）を配合してエポキシ樹脂組成物とすることができる。
【００１８】
前記の公知のエポキシ化合物としては、
ビスフェノールＡ型エポキシ樹脂、
ビスフェノールＦ型エポキシ樹脂、
フェノールノボラック型エポキシ樹脂やクレゾールノボラック型エポキシ樹脂等のノボラック型エポキシ樹脂、
脂環式エポキシ樹脂、
３’，４’−エポキシシクロヘキシルメチル−３，４−エポキシシクロヘキサンカルボキシレートのような環状脂環式エポキシ樹脂、
トリグリシジルイソシアヌレート、モノアリルジグリシジルイソシアヌレート、ジアリルモノグリシジルイソシアヌレートやヒダントイン型エポキシ樹脂等の含窒素環状エポキシ樹脂、
水添ビスフェノールＡ型エポキシ樹脂、
脂肪族系エポキシ樹脂、
グリシジルエーテル型エポキシ樹脂、
ビスフェノールＳ型エポキシ樹脂、
ビフェニル型エポキシ樹脂、
ジシクロ環型エポキシ樹脂、
ナフタレン型エポキシ樹脂や、
ハロゲン化エポキシ樹脂等の他、
炭素−炭素二重結合およびグリシジル基を有する有機化合物と、ＳｉＨ基を有するケイ素化合物とのヒドロシリル化付加反応によるエポキシ変性オルガノポリシロキサン化合物（例えば、特開２００４−９９７５１号公報や特開２００６−２８２９８８号公報に開示されたエポキシ変性オルガノポリシロキサン化合物）が挙げられる。
なお、上記のエポキシ樹脂とは、硬化前のエポキシ化合物を指す。
【００１９】
前記の硬化剤としては、
フェノール性水酸基を有する化合物、
酸無水物や
アミン類の他、
メルカプトプロピオン酸エステル、エポキシ樹脂末端メルカプト化合物等のメルカプタン化合物、
トリフェニルホスフィン、ジフェニルナフチルホスフィン、ジフェニルエチルホスフィン等の有機ホスフィン系化合物、
芳香族ホスホニウム塩、
芳香族ジアゾニウム塩、
芳香族ヨードニウム塩、
芳香族セレニウム塩等が挙げられる。
【００２０】
前記のフェノール性水酸基を有する化合物としては、
ビスフェノールＡ、
ビスフェノールＦ、
ビスフェノールＳ、
テトラメチルビスフェノールＡ、
テトラメチルビスフェノールＦ、
テトラメチルビスフェノールＳ、
テトラクロロビスフェノールＡ、
テトラブロモビスフェノールＡ、
ジヒドロキシナフタレン、
フェノールノボラック、
クレゾールノボラック、
ビスフェノールＡノボラック、
臭素化フェノールノボラック、
レゾルシノール等が挙げられる。
【００２１】
前記の酸無水物としては、
メチルテトラヒドロ無水フタル酸、
メチルヘキサヒドロ無水フタル酸、
ヘキサヒドロ無水フタル酸、
５−ノルボルネン−２，３−ジカルボン酸無水物、
無水トリメリット酸、
ナジック酸無水物、
ハイミック酸無水物、
メチルナジック酸無水物、
メチルジシクロ［２，２，１］ヘプタン−２，３−ジカルボン酸無水物、
ビシクロ［２，２，１］ヘプタン−２，３−ジカルボン酸無水物、
メチルノルボルナン−２，３−ジカルボン酸等が挙げられる。
【００２２】
前記のアミン類としては、
ジエチレンジアミン、
トリエチレンテトラミン、
ヘキサメチレンジアミン、
ダイマー酸変性エチレンジアミン、
４，４’−ジアミノジフェニルスルホン、
４，４’−ジアミノジフェノールエーテル、
１，８−ジアザビシクロ［５．４．０］−７−ウンデセン等や、
２−メチルイミダゾール、２−エチル−４−メチルイミダゾール、２−フェニルイミダゾール等のイミダゾール化合物が挙げられる。
【００２３】
前記の硬化促進剤としては、
１，８−ジアザビシクロ［５．４．０］−７−ウンデセン、ジエチレントリアミン、トリエチレンテトラミン、ベンジルジメチルアミン、トリエタノールアミン、ジメチルアミノエタノール、トリス(ジメチルアミノメチル)フェノール等のアミン化合物、
２−メチルイミダゾール、２−フェニルイミダゾール、２−フェニル−４−メチルイミダゾール、２−ヘプタデシルイミダゾール等イミダゾール化合物、
トリブチルホスフィン、メチルジフェニルホスフィン、トリフェニルホスフィン、ジフェニルホスフィン、フェニルホスフィン等の有機ホスフィン化合物、
テトラブチルホスフォニウムブロマイド、テトラブチルホスホニウムジエチルホスホロジチオネート等のホスホニウム化合物、
テトラフェニルホスホニウム・テトラフェニルボレート、２−メチル−４−メチルイミダゾール・テトラフェニルボレート、Ｎ−メチルモルホリン・テトラフェニルボレート等のテトラフェニルボロン塩、
酢酸鉛、オクチル酸錫、ヘキサン酸コバルト等の脂肪族酸金属塩等が挙げられる。
なお、これらの物質のうちの一部は、前述のとおり硬化剤としても使用される。
【００２４】
前記のエポキシ樹脂組成物には、必要に応じて非晶性シリ力、結晶性シリカ、炭酸カルシウム、炭酸マグネシウム、アルミナ、マグネシア、クレー、タルク、ケイ酸カルシウム、酸化チタン等の無機質充填材の他、フェノール樹脂、不飽和ポリエステル等の各種ポリマーを配合することができる。
【００２５】
また、これら以外にも、エチレングリコール、プロピレングリコール等脂肪族ポリオール、脂肪族又は芳香族カルボン酸化合物、フェノール化合物等の炭酸ガス発生防止剤、ポリアルキレングリコール等の可撓性付与剤、酸化防止剤、可塑剤、滑剤、シラン系等のカップリング剤、無機充填材の表面処理剤、難燃剤、帯電防止剤、着色剤、帯電防止剤、レベリング剤、イオントラップ剤、摺動性改良剤、各種ゴム、有機ポリマービーズ、ガラスビーズ、グラスファイバー等の無機充填材等の耐衝撃性改良剤、揺変性付与剤、界面活性剤、表面張力低下剤、消泡剤、沈降防止剤、光拡散剤、紫外線吸収剤、抗酸化剤、離型剤、蛍光剤、導電性充填材等の添加剤を配合することができる。
【００２６】
このようなエポキシ樹脂組成物は、プリント配線板や電子部品用の塗料、封止材、接着剤、レジストインク等の他、木工用塗料、光ファイバーやプラスチック、缶の表面を保護するためのコーティング剤としての利用が期待される。
【実施例】
【００２７】
以下、本発明を実施例に示した合成試験によって具体的に説明する。
【００２８】
〔実施例１−１〕
＜１，３−ジアリル−５−［２−（３−シクロヘキセニルカルボニルオキシ）エチル］イソシアヌレートの合成＞
温度計を備えた１００ｍＬフラスコに、１，３−ジアリル−５−モノ（２−ヒドロキシエチル）イソシアヌレート（四国化成工業社製）１．３ｇ（５．０ｍｍｏｌ）、３−シクロヘキセン−1−カルボン酸７６７ｍｇ（６．０ｍｍｏｌ）、パラトルエンスルホン酸３８ｍｇ（０．２ｍｍｏｌ）およびトルエン１０ｍＬを投入し、反応液を調製した。
反応の進行と共に生成する水を系外に留去しながら、反応液を還流下にて６時間攪拌した。
続いて、反応液を室温まで冷却して、炭酸水素ナトリウム水溶液２０ｍＬで２回洗浄し、硫酸ナトリウムで乾燥した後、溶媒を留去することにより、淡黄色液体として、化学式（III）で示される標題の物質（以下、前駆体Ａと云う）を１．８ｇ（収率９９％）得た。
【００２９】
【化３】
2013139527.tif 000004
【００３０】
〔実施例１−２〕
＜１−モノ［２−（３，４−エポキシシクロヘキシルカルボニルオキシ）エチル］−３，５−ジグリシジルイソシアヌレートの合成＞
温度計を備えた１００ｍＬフラスコに、前述の前駆体Ａ１．８ｇ（５．０ｍｍｏｌ）およびジクロロメタン１０ｍＬを投入し、反応液を調製した。
氷冷下にて、この反応液にメタクロロ過安息香酸（純度６５％）４．４ｇ（１６．５ｍｍｏｌ）を添加し、室温にて、撹拌を行いながら反応を一晩継続した。
続いて、反応液に１０％亜硫酸ナトリウム水溶液２５ｍＬを添加して、未反応のメタクロロ過安息香酸をクエンチした後、反応生成物をクロロホルム２５ｍＬで３回抽出し、硫酸ナトリウムで乾燥した後、溶媒を留去しシリカゲルクロマトグラフィー（酢酸エチル／ヘキサン＝２／１、ｖ／ｖ）により精製し、無色液体１．９ｇ（収率９０％）を得た。
【００３１】
得られた液体の１Ｈ−ＮＭＲスペクトルデータは、以下のとおりであった。
1H-NMR
(CDCl3) δ：4.30-4.40(m,2H), 4.00-4.21(m,4H),
4.00(dd,2H), 3.13-3.27(m,4H), 2.82-2.85(m,2H), 2.69-2.70(m,2H), 1.31-2.48(m,7H).
また、この液体のＩＲスペクトルデータは、図１に示したチャートのとおりであった。
これらのスペクトルデータより、得られた生成物は、化学式（IV）で示される標題のイソシアヌレート化合物であるものと同定した。
【００３２】
【化４】
2013139527.tif 000005
【００３３】
〔実施例２−１〕
＜１−アリル−３，５−［２−エチル（３−シクロヘキセニルカルボニルオキシ）エチル］イソシアヌレートの合成＞
温度計を備えた１００ｍＬフラスコに、１−アリル−３，５−ビス（２−ヒドロキシエチル）イソシアヌレート（四国化成工業社製）５．９ｇ（２３．２ｍｍｏｌ）、３−シクロヘキセン−1−カルボン酸５．９ｇ（４６．５ｍｍｏｌ）、パラトルエンスルホン酸１７７ｍｇ（０．９ｍｍｏｌ）およびトルエン４６ｍＬを投入し、反応液を調製した。
反応の進行と共に生成する水を系外に留去しながら、反応液を還流下にて６時間攪拌した。
続いて、反応液を室温まで冷却して、炭酸水素ナトリウム水溶液２３ｍＬで２回洗浄し、硫酸ナトリウムで乾燥した後、溶媒を留去することにより、淡黄色液体として、化学式（V）で示される標題の物質を（以下、前駆体Ｂと云う）１０．６ｇ（収率９７％）を得た。
【００３４】
【化５】
2013139527.tif 000006
【００３５】
〔実施例２−２〕
＜１，３−ビス［２−（３，４−エポキシシクロヘキシルカルボニルオキシ）エチル］−５−グリシジルイソシアヌレートの合成＞
温度計を備えた１００ｍＬフラスコに、前述の前駆体Ｂ２．４ｇ（５．０ｍｍｏｌ）およびジクロロメタン１０ｍＬを投入し、反応液を調製した。
氷冷下にて、この反応液にメタクロロ過安息香酸（純度６５％）４．４ｇ（１６．５ｍｍｏｌ）を添加し、室温にて、撹拌を行いながら反応を一晩継続した。
続いて、反応液に１０％亜硫酸ナトリウム水溶液２５ｍＬを添加して、未反応のメタクロロ過安息香酸をクエンチした後、反応生成物をクロロホルム２５ｍＬで３回抽出し、硫酸ナトリウムで乾燥した後、溶媒を留去しシリカゲルクロマトグラフィー（酢酸エチル／ヘキサン＝２／１、ｖ／ｖ）により精製し、無色液体２．４ｇ（収率９０％）を得た。
【００３６】
得られた液体の１Ｈ−ＮＭＲスペクトルデータは、以下のとおりであった。
1H-NMR
(CDCl3) δ：4.29-4.38(m,4H), 4.16-4.19(m,4H),
4.00(dd,1H), 3.13-3.22(m,5H), 2.82-2.84(m,1H),2.69-2.70(m,1H), 2.45-2.50(m,1H),
1.31-2.30(m, 14H).
また、この液体のＩＲスペクトルデータは、図２に示したチャートのとおりであった。
これらのスペクトルデータより、得られた生成物は、化学式（VI）で示される標題のイソシアヌレート化合物であるものと同定した。
【００３７】
【化６】
2013139527.tif 000007
【図面の簡単な説明】
【００３８】
【図１】実施例１−２で得られた液体のＩＲスペクトルチャートである。
【図２】実施例２−２で得られた液体のＩＲスペクトルチャートである。
【産業上の利用可能性】
【００３９】
本発明によれば、エポキシ樹脂の原料としての用途が期待されるイソシアヌレート化合物を提供することができる。
【図１】
2013139527.tif 000010
【図２】
2013139527.tif 000011